Brevet FR2742760A1 — publié le 19970627

l OLIGOMERES DE 1,3 DIENE PARTIELLEMENT HYDROGENES AMINOTELECHELIQUES ET PROCEDE DE PREPARATION DE CES COMPOSES. La présente invention a pour objet des oligoméres de 1,3-diéne partiellement 0o hydrogénés aminotéléchéliques liquides présentant une faible viscosité à température ambiante ainsi qu'un procédé de préparation de ces oligomeres. Dans le brevet US 2,647,146, on décrit la préparation de diamines a, o à longue chaîne. Plus précisément, ce document concemrne la synthèse d'oligomères du butadiène hydrogéné aminotéléchéliques qui consiste à réaliser dans une première étape un dinitrile de formule: R R I l NC-C-(C4H6)n-C-CN (1) l l R R dans laquelle n est un nombre entier allant de 1 à 25, R représente un radical hydrocarboné généralement saturé ayant un nombre de carbone allant de 1 à 6 et - C4H6- représente une unité butadiène, puis dans une seconde étape à hydrogéner le dinitrile (1) en une diamine primaire de formule R R I I H2NCH2 - C - (C4H8)n - C - CH2NH2 (2) l I R R Le dinitrile (1) est obtenu par oligomérisation du butadiène en présence d'azodinitrile symétrique en milieu solvant. La diamine (2) est obtenue par hydrogénation catalytique, en présence d'ammoniac, à des températures comprises entre 180 C et 300 C et sous des pressions allant de 197 bars à 4 934 bars. Le catalyseur utilisé est un mélange de palladium sur charbon et de nickel sur kieselguhr. Dans ces conditions d'hydrogénation, les unités butadiène -C4H6- sont totalement hydrogénées en unités dihydrobutadiène -C4H8- de la formule (2), consistant en chaînes saturées ayant les structures: -CH2-CH2-CH2-CH2-et-CH2= CH- CH2CH3 Les produits obtenus se présentent, à température ambiante, sous forme de cires difficiles à mettre en oeuvre. Le brevet US 4,920,181 concerne également la préparation d' a, codiamines à longue chaîne de formule générale: [X] (NH2)n (3) dans laquelle n est un nombre allant de 1,4 à 3 et X représente le résidu d'un oligomère vinylique hydrophobe ayant des masses moléculaires moyennes en nombre Mn allant de 200 à 5000. A titre d'illustration de tels oligomères, il est mentionné les oligobutadiènes, les oligoisoprènes ainsi que les produits correspondant ayant leurs doubles liaisons partiellement ou complètement hydrogénées. Comme dans le brevet US 2,647,146, les diamines de formule (3) sont obtenues en 2 étapes. Dans une première étape, on prépare un oligobutadiène cyanotéléchélique en mettant en contact du butadiène et un azodinitrile symétrique en milieu solvant (toluène) à des températures comprises entre 90" C et 130" C sous une pression d'environ 16 à 18 bars. L'hydrogénation des fonctions nitrile de l'oligobutadiène cyanotéléchélique ainsi obtenu s'effectue en milieu solvant, en présence d'ammoniac et avec une quantité de cobalt de Raney égale à 10 % en poids par rapport au dinitrile à hydrogéner. Cette hydrogénation se déroule à une température comprise entre 100 C et 200 C sous des pressions allant de 100 bars à 200 bars. Ces conditions permettent de transformer sélectivement les fonctions nitrile en fonctions amine primaire. En outre, il est mentionné que si la durée d'hydrogénation est très longue ou si on ajoute du nickel de Raney au cobalt de Raney, les doubles liaisons de l'oligobutadiène peuvent être plus ou moins hydrogénées. Les conditions d'hydrogénation mentionnées dans ce document (exemples 5 à 8) sont de nature à conduire à des oligobutadiéne aminotéléchéliques possédant un taux élevé de double liaisons hydrogénées qui se présentent à température ambiante sous forme de produits cireux difficiles à mettre en 4 o oeuvre. Bien que dans ce document, on indique que les doubles liaisons peuvent être partiellement hydrogénées aucune indication n'est donnée sur la nature des doubles liaisons atteintes. Or, il est connu que les 1,3diénes, notamment le butadiène, peuvent se polymériser en 1,4 et en 1,2. Ainsi, la polymérisation en 1,4 du butadiène conduit à deux configurations différentes - configuration trans: ---CH2 -CH CH CH2 - configuration cis: CH=CH CH2 CH2 tandis que la polymérisation 1,2 conduit à la formation de doubles liaisons vinylique pendantes: -CH2-CH- CH = CH2 On a une distribution statistique des 3 structures avec un pourcentage molaire de doubles liaisons vinyliques pendantes voisin de 20 %. Or, la demanderesse a découvert qu'elle pouvait selon certaines conditions d'hydrogénation, hydrogéner au moins 20 % des doubles liaisons provenant de la polymérisation 1,2 des 1,3-diènes, ci-après désignées par doubles liaisons de type 1,2, tout en conservant pratiquement intacte les doubles liaisons provenant de la polymérisation 1,4, ci-après désignées par doubles liaisons de type 1,4 (cis et trans). La présente invention propose un procédé de préparation d'oligomères de 1,3- diène partiellement hydrogénés aminotéléchéliques comprenant au moins 20 % molaire de doubles liaisons de type 1,2 hydrogénées et, de préférence un pourcentage allant de 25 % à 30 %, et un pourcentage au plus égal à 10 % molaire de doubles liaisons de type 1,4 (cis et trans) hydrogénées et, de préférence un pourcentage molaire inférieur à 1%. La présente invention concemrne aussi à titre de produits nouveaux des 3 5 oligomères de 1,3-diène partiellement hydrogénés aminotéléchéliques de formule: [ P] (ACH2 NH2)x (4) dans laquelle x est un nombre allant de 1,8 à 2 et, de préférence pratiquement égal à 2, P représente un reste d'oligomére de 1,3-diéne comprenant au moins 20 % molaire des doubles liaisons de type 1,2 de structure (a): R1 -CH2- C - CH = CH2 hydrogénées et, au plus 10 % molaire des doubles liaisons de type 1,4 (cis et trans) de structure (b): R1 1 -CH2- C = CH - CH2- hydrogénées, R1 des structures (a) et (b) représente un atome d'hydrogène, un radical hydrocarboné aliphatique ayant de 1 à 6 atomes de carbone, A représente un reste divalent choisi parmi les restes: CH3 -C - > C. CH2]n 1 R2 dans lesquels R2 représente un radical hydrocarboné aliphatique, linéaire ou ramifié, ayant un nombre de carbone allant de 1 à 6, un radical cycloaliphatique ayant un nombre de carbone allant de 3 à 7, n est un nombre entier allant de 3 à 9, ledit oligomère de 1,3-diène partiellement hydrogéné amino téléchélique ayant une masse moléculaire moyenne en nombre Mn allant de 500 à 5000 et, de préférence, une masse Mn comprise entre 1000 et 3000. A titre d'illustration de 1,3-diène entrant dans la constitution de l'oligomère de 1,3-diène P partiellement hydrogéné, on citera le butadiène (Rl =H), l'isoprène (R1=CH3-). L'invention conceme tout particulièrement l'utilisation du butadiène. Selon la présente invention, le pourcentage molaire des doubles liaisons de type 1,2 hydrogénées est de préférence compris entre 25 % et 30 % et le pourcentage des doubles liaisons de type 1,4 (cis et trans) hydrogénées est, de préférence, inférieur à1 %. S Parmi les restes divalent de structure CH3 C- 1 R2 on préfère ceux dans lesquels R2 représente un isobutyle, un cyclohexyle et tout particulièrement un méthyle. Parmi les restes divalent de structure, > on préfère ceux dans lesquels n est égal à 4, 5 et 6. Le procédé conforme à l'invention pour la préparation des oligomères de 1,3- diène partiellement hydrogénés aminotéléchéliques de formule (4) consiste à oligomériser un 1,3-diène de formule: CH2 = C-CH = CH2 1 R1 dans laquelle R1 a la signification mentionnée précédemment, en présence d'un azodinitrile symétrique de formule NC-A -N = N-A-CN (5) A ayant la même signification que dans la formule (4), en un oligomère de 1,3-diène cyanotéléchélique de formule: [ P1] (ACN)x (6) dans laquelle P1 représente un reste d'oligomère de 1,3-diène, A et x ayant les mêmes significations que dans la formule (4), puis à l'hydrogéner en présence de cobalt de Raney, ledit procédé étant caractérisé en ce que l'on effectue l'hydrogénation de l'oligomère 1,3-diéne cyanotéléchélique (6) à des temprératures allant de 100' C à 200 C, et, de préférence comprise entre 140 C et 180 C, sous une pression d'hydrogène allant de 5 x 105 Pa à 30 x 105 Pa et, de préférence comprise entre 10 x Pa et 15 x 105 Pa, en présence d'une quantité de cobalt de Raney au plus égale à % en poids par rapport à l'oligomère de 1,3-diène cyanotéléchelique mis en oeuvre et en absence d'ammoniac. Selon la présente invention, la durée de l'hydrogénation peut varier dans une large mesure et n'est pas critique. Cependant, on préfère ne pas dépasser une durée d'hydrogénation de 30 heures et, de préférence, cette durée est comprise entre 2 et 25 heures. La réaction d'hydrogénation peut être réalisée en masse ou dans un solvant. On préfère utiliser un solvant inerte de type aliphatique tel que les paraffines ayant un nombre de carbone allant de 6 à 12 et, de préférence allant de 8 à 12. A titre d'illustration de tels composés, on citera l'octane, le nonane, le décane ou bien un mélange d'au moins deux des composés précités. On peut également utiliser des coupes pétrolières constituées par des paraffines ou bien par des naphteniques. On évitera l'utilisation de solvants contenant des composés insaturés non aromatiques. La quantité de cobalt de Raney utilisable est au plus égal à 5 % en poids par rapport à l'oligomère de 1,3-diène cyanotéléchélique mis en oeuvre. De préférence, on utilisera une quantité pondérale comprise entre 0,1 % et 2,5 %. On utilisera de préférence un cobalt de Raney ayant une teneur pondérale en cobalt au moins égale à % et, de préférence comprise entre 85 % et 95 %. Selon la présente invention, la réaction d'hydrogénation des oligomères de 1,3- diène cyanotéléchélique de formule (6) s'effectue en absence d'ammoniac et on a constaté avec surprise l'absence d'amines secondaires et/ou tertiaires. De plus, la transformation des fonctions nitrile en fonctions amine primaire est supérieure à 95 %. Les oligomères de 1,3-diène cyanotéléchéliques de formule (6) sont connus et décrits dans la littérature et leur préparation ne constitue pas l'objet de l'invention. Ces composés peuvent être notamment obtenus en polymérisant un 1,3-diène en présence d'un amorceur du type azodinitrile symétrique de formule (5), éventuellement en milieu solvant (acetone), à une température comprise entre 60 C et 140 C et sous des pressions allant de 5 bars à 35 bars. La masse moléculaire moyenne en nombre Mn de l'oligomère de 1,3-diène cyanotelechelique est réglée en faisant varier le rapport molaire azodinitrile/1,3-diène. De préférence, on opérera de façon à avoir des masses moléculaires moyennes en nombre Mn, allant de 500 à 5000 et de préférence comprises entre 1000 et 3000. 4 0 A titre d'illustration d'azodinitriles symétriques de formule (5) utilisable selon la présente invention on citera: le 2,2'-azo-bisisobutyronitrile (AIBN), le 2,2'-azo-bis-2-méthylbutyronitrile, le 2, 2'-azo-bis-2,4-diméthylvaleronitrile, le 1,1'-azo-bis-1cyclohexanecarbonitrile, le 2,2'-azo-bis-cyclohexylpropionitrile. On préfère utiliser le 2,2'-azobis-isobutylronitdle. Selon une façon préférée d'opérer, on introduit dans un autoclave muni d'un moyen d'agitation l'oligomére de 1,3 diéne cyanotéléchélique, le solvant et le cobalt de Raney fraîchement préparé. On chauffe à une température de 100 C/120 C sous balayage de gaz inerte tel que l'azote puis après avoir arrêté le balayage d'azote on chauffe le milieu réactionnel à une température au plus égale à 200 C et, de préférence à une température comprise entre 140 C et 180 C. L'hydrogène est alors introduit et la pression d'hydrogène est amenée à au plus 30 bars, et, de préférence entre 10 bars et bars. La température et la pression sont maintenues jusqu'à ce que l'on observe une transformation quasi totale (> 95 %) des fonctions nitrile en fonction CH2 NH2. Ceci peut être mesuré notamment par l'alcalinité. Après refroidissement, on élimine le cobalt de Raney par filtration puis ensuite on élimine le solvant par évaporation sous pression réduite. On obtient un produit liquide qui est limpide et quasiment incolore. Dans ces conditions, on obtient un taux d'hydrogénation de l'ensemble des doubles liaisons de l'oligomère de 1,3-diène cyanotéléchélique au plus égale à 25 %. Ce taux d'hydrogénation peut être notamment déterminé par l'indice d'iode des produits obtenus qui est compris entre 250 et 400. Par analyse en résonance magnétique nucléaire (RMN) du carbone 13 (13C), on constate que le taux d'hydrogénation des doubles liaisons de type 1,4 (cis et trans) est au plus égal à 10 % et se situe généralement en dessous de 1 % et que le taux 3 0 d'hydrogénation des doubles liaisons de type 1,2 est au moins égal à 20 % et se situe de préférence entre 25 % et 30 %. Le taux d'hydrogénation total des doubles liaisons est avantageusement compris entre 5 % et 15 %. La masse moléculaire moyenne en nombre Mn de l'oligomère de 1,3-diéne partiellement hydrogéné aminotéléchélique obtenu est fonction de la masse moléculaire en nombre Mn de l'oligomère de 1,3-diène cyanotéléchélique mis en oeuvre. Cette masse molaire Mn est comprise entre 500 et 5000 et, de préférence, comprise entre 1000 et 3000. Les oligomères de 1,3-diène partiellement hydrogéné aminotélécheliques de la presente invention présentent l'avantage d'être des liquides de faible viscosité et de faible couleur (indice de coloration sur l'échelle de GARDNER inférieur à 4). Ils présentent d'une façon générale des viscosités inférieures à 2000 mP.s à 30 C. Leur transition vitreuse (Tg) mesurée par DSC se situe entre -85 C et -75 C. De tels oligomères peuvent être utilisés, notamment dans la synthèse de copolymères blocs, dans la synthèse de polyurés, dans les formulations polyuréthanes en tant que "activateur" de réactivité de polybutadiènes hydroxylés. Les exemples qui suivent illustrent l'invention. EXEMPLE1 Préparation d'un oligomère de 1,3-butadiène cyanotéléchélique: Dans un autoclave de 5 litres, on introduit 91,08 g de 2,2'-azo-bis- isobutyronitrile (AIBN) soit 0,555 mole puis, après fermeture hermétique et désoxygénation de l'autoclave,on introduit 2000 g de butadiène (36, 975 moles). On agite et on porte le milieu réactionnel à 92 C, température que l'on maintient pendant 3 heures. La pression varie entre 14 x 105 Pa et 18 x 105Pa pendant la durée de la réaction. Après refroidissement du milieu réactionnel jusqu'à environ 20 C, on élimine l'excès de butadiène par dégazage. On introduit ensuite le liquide résiduel incolore et limpide obtenu (722 g) dans un évaporateur rotatif puis on élimine sous pression réduite le butadiène susceptible d'être dissous, et éventuellement les quelques impuretés volatiles. Après filtration du produit ainsi traité on obtient 595 g d'un oligomère de 1,3- butadiène cyanotéléchélique qui présente les caractéristiques physicochimiques suivantes: > rendement: 28 % par rapport au butadiène engage, > viscosité Brookfield à 30 C: 980 mPa.s > masse moléculaire moyenne en nombre Mn, déterminée par chromatographie par perméation de gel (étalon: polystyrène ramené en équivalent polybutadiène): 1380 >indice d'iode = 406 L'oligomère de 1,3-butadiène cyanotéléchélique a été identifié par RMN du i 3C sur un appareil BRUCKER (fréquence pour le 13C = 75,47 MHz) avec CDCI3 comme solvant. 3 5 Le pourcentage molaire des doubles liaisons de type 1,4 (cis et trans) est égal à 79 % et celui des doubles liaisons de type 1,2 est égal à 21%. EXEMPLE 2 (conforme à l'invention) Hydrogénation de l'oligomère de 1,3butadiène cyanotéléchélique obtenu dans I'exemple 1. Le cobalt de Raney utilisé est un cobalt de Raney type A-8000 commercialisé par la Société Activated Metal and Chemicals Inc. Il est composé de 86 % à 95 % de cobalt et de 5 à 14 % d'aluminium. s5 Dans un autoclave de 1 litre, muni d'une agitation, de moyens de chauffage, de prises de température et de pression, on introduit 300 g de l'oligomère de 1,3- butadiène cyanotéléchélique de l'exemple 1, 45 g d'octane et 6 g de cobalt de Raney, soit 2 % en poids par rapport au dinitrile mis en oeuvre. Le cobalt de Raney a été préalablement lavé au méthanol pour éliminer la majorité de l'eau qu'il contenait. l0 Ensuite, on chauffe à 120 C sous balayage d'azote et on maintient cette température le temps nécessaire pour obtenir une teneur en eau inférieure à 250 ppm. Le balayage d'azote est coupé et la température est amené à 140 C. L'hydrogène est introduit et la pression totale d'hydrogène est amenée à 12 x 105Pa. La température et la pression sont maintenues 12 heures, temps au bout duquel le taux is de conversion des fonctions -CN en -CH2NH2 est supérieure à 95 %. Pour ce faire, nous avons mesuré l'alcalinité qui dans ce cas est égale à 1,33 méq HCI/g. Ensuite, on élimine le cobalt de Raney par filtration et l'octane est évaporé sous pression réduite. On obtient un produit limpide faiblement coloré ayant un indice de coloration sur l'échelle de GARDNER égal à 3 qui présente les caractéristiques physico- chimiques suivantes: - viscosité Brookfield à 30 C: 1300 mPa.s - masse moléculaire moyenne en nombre Mn: 1400 - fonctionnalité: 1,86 température de transition vitreuse mesurée par analyse thermique différentielle (ATD): -800C. - indice d'iode: 387 Le pourcentage des doubles liaisons de type 1,2 et 1,4 (cis et trans) ainsi que le taux de transformation des fonctions -CN en -CH2NH2 ont été déterminés par RMN sur un appareil Brucker et dans les mêmes conditions que mentionnées dans l'exemple 1. Sur le spectre de RMN du 13C de l'oligomère du 1,3 butadiène partiellement hydrogéné aminotéléchélique obtenu, on détecte entre 50 ppm et 56 ppm les raies caractéristiques des carbones des groupes CH2NH2, correspondant aux fins de chaînes CN hydrogénées. Les raies caractéristiques des fins de chaînes -CN se situent 3 5 à environ 125 ppm. Les intégrations de ces raies permettent de déterminer le taux de conversion des fonctions -CN en -CH2NH2 qui, dans le cas présent, est voisin de 95 %. La raie entre 10 ppm et 12 ppm correspond aux groupes -CH3 des doubles liaisons de type 1,2 hydrogénées. Son intégration, combinée à celle des raies situées à environ 143 ppm et entre 126 et 136 ppm qui correspondent respectivement aux doubles liaisons de type 1,2 et aux doubles liaisons de type 1,4 (cis et trans), permet de calculer le pourcentage de doubles liaisons de type 1,2 hydrogénées. Le taux de - CH2- dû à l'hydrogénation des doubles liaisons de type 1,4 (cis et trans) est déterminé O par le calcul en considérant un rapport 21 %- 79 % de doubles liaisons de type 1,2 et de type 1,4 (cis et trans). Ainsi, pour l'oligomère de 1,3-butadiène partiellement hydrogène aminotéléchelique obtenu selon les conditions d'hydrogénations mentionnées précédemment, le pourcentage de doubles liaisons hydrogénées est égal à 2 % et le pourcentage de doubles liaisons de type 1,2 hydrogénées est égal à 25,5 %. EXEMPLES 3. 4. 5 et 6 (conformes à l'invention) Dans les exemples 3, 4, 5 et 6 qui suivent on effectue l'hydrogénation de l'oligomère de 1,3-butadiène cyanotéléchelique obtenu dans l'exemple 1. On procède comme dans l'exemple 2, excepté que l'on fait varier certains paramètres réactionnels (pression, température, pourcentage de cobalt Raney). Les variations de ces paramètres réactionnels ainsi que les caractéristiques physico-chimiques des oligomères de 1,3-butadiène partiellement hydrogéné aminotelecheliques sont rassemblées dans le tableau 1. Dans ce tableau, les pourcentages d'hydrogénation des doubles liaisons ainsi que des fonctions nitrile ont été déterminées par RMN du 13C selon le mode de calcul indiqué dans l'exemple 2. L nv311VI 00t7 96 9'úZ t'ú Oz. |. 9 LSE 96 s'ez S8L L Z OZI 9 LOt, ú6 9z 0 çZ 'O Z1,9 t b8ú 1'66 8Z 'O I. I. ZL 09L ú (%) wad sol x eHN:HD -no (%su. le 91l)(tl) (%) Aeueleu9BoJpAq.p NO- sep Zl'1 edALp'l. edAJ.e9ina op lleqo:01ell0 UOISSeJd(O.) 1 3aoIa:3DININOIJLYNgOOUOAH.C 3V1y.LN:3iUlOdS13NNOI.LDY:3 S:3ul3WlYvd31dW3X3 EXEMPLE 7 (non conforme à l'invention) Nous avons hydrogéné l'oligomére de 1,3-butadiéne cyanotéléchélique obtenu dans l'exemple 1 selon les conditions d'hydrogénation mentionnées dans le brevet US 4,920,181 (exemples 5 à 8). Ces conditions sont: - température T: 2000 C > catalyseur: cobalt de Raney, 10 % en poids par rapport au dinitrile mis en oeuvre > solvant: toluène > présence d'ammoniac > pression totale: 100 x 105 Pa avec une pression partielle d'hydrogène égale à 70 x 105 Pa et une pression partielle d'ammoniac égale à 30 x 105 Pa > durée d'hydrogénation: 10 heures. Dans ces conditions d'hydrogénation: - 95 % des doubles liaisons de type 1,2- sont hydrogénées, et, - 31,9 % des doubles liaisons de type 1,4 (cis et trans) sont hydrogénées: La transformation des fonctions -CN en -CH2NH2 est quasiment quantitative. Le produit obtenu est cireux. EXEMPLE8 L'oligomère de 1,3-butadiène partiellement hydrogéné aminotéléchélique de l'exemple 2 (ci-après désigné par oligomère diaminé) a été testé en tant qu'activateur de réactivité dans une formulation polyuréthane. Un polybutadiène hydroxylé ayant une fonctionnalité égale à 2,3 a été formulé avec 10 % en poids de l'oligomère diaminé ayant une fonctionnalité égale à 1,85. Une quantité équimoléculaire de diisocyanate par rapport aux fonctions -OH et -NH2 a été introduite et la cinétique de gélification ou cinétique de réaction a été mesurée par détermination de la viscosité. La gélification démarre au bout de 40 minutes lorsque 10 % en poids d'oligomère diaminé ont été ajoutés, alors qu'elle ne démarre qu'au bout de minutes en l'absence dudit oligomère diaminé. 3 0 L'oligomère diaminé a permis dans ces conditions de multiplier par deux la réactivité du système polyuréthane. REVENDICATIONS 1. Oligoméres de 1,3-diène partiellement hydrogénés aminotéléchéliques de formule [ P] (ACH2NH2)x (4) dans laquelle x est un nombre allant de 1,8 à 2 (inclus); P représente un reste d'oligomére de 1,3 diène comprenant au moins 20 % molaire des doubles liaisons de type 1,2 de structure R1 1 -CH2- C - I CH = CH2 hydrogénées et au plus 10 % molaire des doubles liaisons de type 1,4 (cis et trans) de structure R1 I -CH2-C = CH - CH2- hydrogénées, R1 des structures (a) et (b) représente un atome d'hydrogène, un radical hydrocarboné aliphatique ayant de 1 à 6 atomes de carbone; A représente un reste divalent choisi parmi les restes: CH3 1 - C - > C. [CH2 In R2 dans lesquels R2 représente un radical hydrocarboné aliphatique, linéaire ou ramifié, ayant un nombre de carbone allant de 1 à 6, un radical cycloaliphatique ayant un nombre de carbone allant de 3 à 7, n est un nombre entier allant de 3 à 9; et que ledit oligomère (4) a une masse moléculaire moyenne en nombre Mn allant de 500 à 5000. 2. Oligomères selon la revendication 1, caractérisés en ce que le radical R1 3 5 est un atome d'hydrogène. 3. Oligomères selon l'une des revendications 1 ou 2, caractérisés en ce que le pourcentage molaire des doubles liaisons de type 1,2 hydrogénées est compris entre % et 30 % et le pourcentage molaire des doubles liaisons de type 1,4 (cis et trans) hydrogénées est inférieur à 1 %. 4. Oligomères selon l'une des revendications 1 a 4, caractérisés en ce que le radical R2 est un méthyle. 5. Oligomères selon l'une des revendications 1 à 4, caractérisés en ce que la masse moléculaire moyenne en nombre Mn est comprise entre 1 000 et 3 000. 6. Procédé pour la préparation d'oligomères de 1,3-diène partiellement hydrogénés aminotéléchéliques de formule (4) de la revendication 1 qui consiste à hydrogéner en présence de cobalt de Raney un oligomère de 1,3diène cyanotéléchélique de formule [ P1] (ACN)x (6) l0 dans laquelle P1 représente un reste d'oligomère de 1,3 diène, A et x ayant les mêmes significations que dans la formule (4), de masse moléculaire moyenne en nombre Mn allant de 500 à 5000 et, de préférence comprise entre 1000 et 3000, caractérisé en ce que l'on effectue l'hydrogénation à des températures allant de 100 C à 200 C, sous une pression totale d'hydrogène allant de 5 x 105 Pa à 30 x 105 Pa, en présence d'une quantité de cobalt de Raney au plus égale à 5 % en poids par rapport à l'oligomère de 1,3-diène cyanotéléchélique (6) mis en oeuvre et en absence d'ammoniac. 7. Procédé selon la revenidcation 6, caractérisé en ce que l'hydrogénation s'effectue à une température comprise entre 140 C et 180 C. 8. Procédé selon l'une des revendications 5 ou 6, caractérisé en ce que l'hydrogénation s'effectue à une pression totale d'hydrogène comprise entre 10 x 105 Pa et 15 x 105 Pa. 9. Procédé selon l'une des revendications 5 à 8, caractérisé en ce que l'hydrogénation s'effectue en présence d'une quantité de cobalt de Raney comprise entre 0,1 % et 2,5 % en poids par rapport à l'oligomère de 1, 3-diène cyanotéléchélique mis en oeuvre. 10. Utilisation des oligomères de 1,3-diène partiellement hydrogénés aminotéléchéliques de formule (4) de la revendication 1 comme activateur de réactivité de polybutadiènes hydroxylés.